(57)【要約】【課題】  ポットライフが長くかつ透明な熱硬化性樹脂組成物及び熱硬化性樹脂フィルムを提供する。【解決手段】  熱硬化性樹脂と硬化剤とを含む熱硬化性樹脂組成物であって、前記硬化剤は、オキサジン環又はオキサゾール環を含む化合物からなり、かつ前記熱硬化性樹脂に溶解可能であり、３０℃以上２４０℃以下の温度で硬化する熱硬化性樹脂組成物を用いて熱硬化性樹脂フィルムを作製する。また、前記硬化剤は、ビスフェノールＳ型ベンゾオキサジン、ビスフェノールＡ型ベンゾオキサジン及びビスフェノールＦ型ベンゾオキサジンから選ばれる少なくとも１つの化合物であることが好ましい。【選択図】  図１
2006083229.tif 000002
【特許請求の範囲】
【請求項１】
熱硬化性樹脂と硬化剤とを含む熱硬化性樹脂組成物であって、
前記硬化剤は、オキサジン環又はオキサゾール環を含む化合物からなり、かつ前記熱硬化性樹脂に溶解可能であり、
前記熱硬化性樹脂組成物は、３０℃以上２４０℃以下の温度で硬化することを特徴とする熱硬化性樹脂組成物。
【請求項２】
前記硬化剤の重量割合は、前記熱硬化性樹脂１００重量部に対して、１００重量部以上２００重量部以下である請求項１に記載の熱硬化性樹脂組成物。
【請求項３】
前記熱硬化性樹脂は、エポキシ樹脂である請求項１に記載の熱硬化性樹脂組成物。
【請求項４】
前記硬化剤は、ビスフェノールＳ型ベンゾオキサジン、ビスフェノールＡ型ベンゾオキサジン及びビスフェノールＦ型ベンゾオキサジンから選ばれる少なくとも１つの化合物である請求項１に記載の熱硬化性樹脂組成物。
【請求項５】
請求項１〜４のいずれかに記載の熱硬化性樹脂組成物をフィルム状に形成したことを特徴とする熱硬化性樹脂フィルム。
【発明の詳細な説明】
【技術分野】
【０００１】
本発明は、半導体装置等の基板の接着に用いられる熱硬化性樹脂組成物及び熱硬化性樹脂フィルムに関する。
【背景技術】
【０００２】
近年のコンピュータシステムの回路基板は、高速化かつ大集積化に対応できることが要求される。例えば、携帯電話、デジタル家電向けのシステムインパッケージのように、基板上に半導体素子を積み上げるものや、半導体素子と半導体素子同士の接続を行った３次元パッケージ等が主流になりつつある。この３次元パッケージには、現在のところワイヤボンディングを組み合わせた接続方式、或いは、ワイヤボンディングとフェイスダウン方式とを組み合わせた接続方式が採用されている。また、最近ではパッケージの高速化を図るため，半導体素子上に半導体素子を接合するチップオンチップ方式（ＣＯＣ方式）が採用されている。
【０００３】
このＣＯＣ方式を行うためには、半導体素子と基板との接合部にアンダーフィルと呼ばれる封止樹脂を充填する必要がある。しかし、ＣＯＣ方式では、接続する端子間のピッチが狭くなると同時に、半導体素子間のギャップが狭くなるため、アンダーフィルの充填が困難となる。このため、半導体素子をダイシングする前のウェハの状態で端子を形成し、その端子を覆うようにフィルム状の封止樹脂を配置し、その後にダイシングして半導体と基板とを接合する技術が提案されている（例えば、特許文献１参照。）。
【０００４】
ここで、図面に基づき上記フィルム状の封止樹脂を用いた半導体素子と基板との接合方法を説明する。図１は、フィルム状の封止樹脂を用いた半導体素子と基板との接合方法の一連の工程を示す断面図である。先ず、図１Ａに示すように、半導体ウェハ１１の上に複数のバンプ１２を形成する。次に、図１Ｂに示すように、封止樹脂フィルム１３をバンプ１２を形成した半導体ウェハ１１を覆うように配置し、図１Ｃに示すように、封止樹脂フィルム１３と半導体ウェハ１１とをプレスにより一体化する。ここで、封止樹脂フィルム１３の厚さは、バンプ１２の高さとほぼ同じとされる。次に、図１Ｄに示すように、封止樹脂フィルム１３と一体化された半導体ウェハ１１をダイシングフィルム１４の上に載置してダイシングし、複数の半導体素子１５を形成する。次に、図１Ｅに示すように、半導体素子１５と基板１６とを位置合わせして積層した後、超音波を印加して半導体素子１５と基板１６とを仮接合し、その後に加熱することによりに封止樹脂フィルム１３を硬化させて、半導体素子１５と基板１６とを完全に接合する。なお、半導体素子１５と基板１６とを積層した後に超音波を印加せずに、直接加熱することにより封止樹脂フィルム１３を硬化させて、半導体素子１５と基板１６とを接合することもできる。
【０００５】
次に、上記接合方法における半導体素子１５と基板１６との位置合わせ方法について詳述する。図２は、半導体素子の接合面を示す平面図（Ａ）と基板の接合面を示す平面図（Ｂ）である。図２Ａに示すように、半導体素子１５の接合面には、位置合わせ用の認識マーク１７が２個表示してある。なお、図２Ａにおいて、バンプ１２と封止樹脂フィルム１３の記載は省略してある。また、図２Ｂに示すように、基板１６の接合面にも、位置合わせ用の認識マーク１８が２個表示してある。なお、図２Ｂにおいて、１９は半導体素子搭載エリアである。
【０００６】
図３は、半導体素子と基板とを位置合わせしている状態を示す断面図である。図３において、半導体素子１５と基板１６との間に左右前後に移動可能なカメラ２０が配置され、カメラ２０により半導体素子１５の認識マーク１７と基板１６の認識マーク１８とを検出し、２個の認識マーク１７を結ぶ直線と、２個の認識マーク１８を結ぶ直線とが重なるように半導体素子１５を前後左右に移動させて位置合わせする。その後、カメラ２０を除去して半導体素子１５と基板１６とを、前述の図１Ｅで示したように接合する。
【０００７】
なお、本発明の熱硬化性樹脂組成物に関する先行技術としては、例えば特許文献２、特許文献３等がある。
【特許文献１】特開２００４−６３９３６号公報
【特許文献２】特開平８−１８３８５５号公報
【特許文献３】特開平９−２７２７８６号公報
【発明の開示】
【発明が解決しようとする課題】
【０００８】
上記従来の半導体素子と基板との接合方法では、熱硬化性樹脂と硬化剤からなる封止樹脂フィルム（接着剤フィルム）が用いられる。また、上記方法では、半導体ウェハ１１をダイシングして半導体素子１５を大量に形成するため、半導体素子１５がダイシング直後に基板１６と接合されずに、封止樹脂フィルム１３と一体化された半導体素子１５が長期間に渡って保存される場合がある。しかし、従来の封止樹脂フィルムにおいては熱硬化性樹脂と硬化剤の官能基とは直接接しているため、室温で保存しても徐々に硬化反応が進行し、所定の接着力を維持できる期間（以下、ポットライフという。）が短くなるという問題がある。
【０００９】
この問題を解決するために、室温での硬化反応を抑制した硬化剤が提案されている。例えば、エポキシアミンアダクト硬化剤や、イミダゾール硬化剤をエポキシ樹脂で皮膜したマイクロカプセル型硬化剤等である。しかし、これらの硬化剤はいずれも固形材料であるため、エポキシ樹脂等の液状透明樹脂に溶解させて封止樹脂フィルムを形成した場合、それぞれの屈折率の相違からフィルムの透明度が著しく低下する。封止樹脂フィルムの透明度が低下すると、前述の半導体素子１５と基板１６とを位置合わせする際に、半導体素子１５の認識マーク１７の認識が困難となり、位置合わせ精度が低下するという問題がある。
【００１０】
そこで、本発明は上記問題を解決したもので、封止樹脂のポットライフが長くかつ透明な熱硬化性樹脂組成物及び熱硬化性樹脂フィルムを提供するものである。
【課題を解決するための手段】
【００１１】
本発明の熱硬化性樹脂組成物は、熱硬化性樹脂と硬化剤とを含む熱硬化性樹脂組成物であって、前記硬化剤は、オキサジン環又はオキサゾール環を含む化合物からなり、かつ前記熱硬化性樹脂に溶解可能であり、前記熱硬化性樹脂組成物は、３０℃以上２４０℃以下の温度で硬化することを特徴とする。
【００１２】
また、本発明の熱硬化性樹脂フィルムは、上記熱硬化性樹脂組成物をフィルム状に形成したことを特徴とする。
【発明の効果】
【００１３】
本発明により、ポットライフが長くかつ透明な熱硬化性樹脂組成物及び熱硬化性樹脂フィルムを提供できる。
【発明を実施するための最良の形態】
【００１４】
先ず、本発明の熱硬化性樹脂組成物の実施の形態について説明する。本発明の熱硬化性樹脂組成物の一例は、熱硬化性樹脂と硬化剤とを含む熱硬化性樹脂組成物であって、上記硬化剤は、オキサジン環又はオキサゾール環を含む化合物からなる。また、上記硬化剤は、上記熱硬化性樹脂に溶解可能である。さらに、上記熱硬化性樹脂組成物は、３０℃以上２４０℃以下の温度で硬化する。
【００１５】
硬化剤としてオキサジン環又はオキサゾール環を有する化合物を用いることにより、熱硬化性樹脂組成物の硬化温度を３０℃以上２４０℃以下とすることができる。即ち、熱硬化性樹脂の硬化は、オキサジン環又はオキサゾール環の開環重合反応を利用するものであり、オキサジン環又はオキサゾール環を有する化合物は、開環する温度が３０℃以上２４０℃以下のものが種々存在し、最適なものを選択できるからである。３０℃以上とするのは、室温である３０℃未満で硬化してしまうと熱硬化性樹脂のポットライフを向上できないからである。また、２４０℃以下とするのは、２４０℃を超えると、加熱温度により半導体素子にダメージを与えるからである。さらに、硬化温度は、１２０℃以上２４０℃以下とすることがより好ましい。１２０℃以上とすることにより、硬化時間を短縮できる。
【００１６】
また、上記硬化剤を上記熱硬化性樹脂に溶解可能とすることで、熱硬化性樹脂組成物の透明度の低下を抑制できる。なお、ここで溶解可能とは、硬化剤と熱硬化性樹脂とが相互に直接溶解可能な場合のみならず、少なくとも一方を溶媒に溶解すれば相互に溶解可能となる場合も含まれる。
【００１７】
上記硬化剤の重量割合は、上記熱硬化性樹脂１００重量部に対して、１００重量部以上２００重量部以下であることが好ましく、１２５重量部以上１６５重量部以下がより好ましい。この範囲内であれば、上記オキサジン環又はオキサゾール環を有する化合物が硬化剤として十分に作用する。
【００１８】
上記熱硬化性樹脂としては、エポキシ樹脂が好ましい。エポキシ樹脂としては、例えば、固形タイプ又は液状タイプの、ビスフェノールＡ型エポキシ、ビスフェノールＦ型エポキシ、ナフタレン型エポキシ、臭素化エポキシ、フェノールノボラック型エポキシ、クレゾールノボラック型エポキシ、ビフェニル型エポキシなどを用いることができる。なお、固形タイプのエポキシ樹脂は、通常溶媒に溶解して使用される。
【００１９】
上記硬化剤としては、例えば、ビスフェノールＳ型ベンゾオキサジン、ビスフェノールＡ型ベンゾオキサジン、ビスフェノールＦ型ベンゾオキサジン、ビフェニル型ベンゾオキサジン、ジフェニルエーテル型ベンゾオキサジン、ジシクロペンタジエン型ベンゾオキサジン、ヘキサフルオロイソブロベニルビスフェノール型ベンゾオキサジン、ビスフェノールＳ型ベンゾオキサゾール、ビスフェノールＡ型ベンゾオキサゾール、ビスフェノールＦ型ベンゾオキサゾール、ビフェニル型ベンゾオキサゾール、ジフェニルエーテル型ベンゾオキサゾール、ジシクロペンタジエン型ベンゾオキサゾール、ヘキサフルオロイソブロベニルビスフェノール型ベンゾオキサゾール等を好適に使用できる。これらの硬化剤の開環温度は、いずれも３０℃以上２４０℃以下であり、また、いずれもエポキシ樹脂に溶解可能である。
【００２０】
これらの中でも特に、ビスフェノールＳ型ベンゾオキサジン、ビスフェノールＡ型ベンゾオキサジン及びビスフェノールＦ型ベンゾオキサジンが好ましい。エポキシ樹脂との溶解性が高いからである。下記化１にビスフェノールＳ型ベンゾオキサジンの化学構造を示す。
【００２１】
【化１】
2006083229.tif 000003
【００２２】
化１の６員環のオキサジン環を５員環のオキサゾール環に変えたものが、ビスフェノールＳ型ベンゾオキサゾールである。
【００２３】
次に、本発明の熱硬化性樹脂フィルムの実施の形態を説明する。本発明の熱硬化性樹脂フィルムの一例は、上記実施形態で説明した熱硬化性樹脂組成物をフィルム状に形成したものである。これにより、ポットライフが長くかつ透明な熱硬化性樹脂フィルムを提供できる。
【００２４】
上記実施形態で説明した熱硬化性樹脂組成物をフィルム状に形成する方法は特に制限されないが、例えば、離型性フィルムの上に上記熱硬化性樹脂組成物を塗布し、硬化温度よりも低い温度で乾燥させることにより、熱硬化性樹脂フィルムを形成できる。
【００２５】
次に、本実施形態の熱硬化性樹脂組成物又は熱硬化性樹脂フィルムを用いて半導体素子と基板とを接合する方法を説明する。先ず、本実施形態の熱硬化性樹脂フィルムを用いる場合は、従来の封止樹脂フィルムに代えて本実施形態の熱硬化性樹脂フィルムを用いる以外は、前述の図１〜図３で示した接合方法と同様にして、半導体素子と基板とを接合できる。また、本実施形態の熱硬化性樹脂組成物を直接用いる場合は、前述の図１Ｂに示した工程で、封止樹脂フィルム１３に代えて、本実施形態の熱硬化性樹脂組成物を複数のバンプ１２が形成された半導体ウェハ１１の上に直接塗布すればよく、それ以外は前述の図１〜図３で示した接合方法と同様にして、半導体素子と基板とを接合できる。本実施形態の熱硬化性樹脂組成物及び熱硬化性樹脂フィルムは透明度が高いため、半導体素子と基板との位置合わせ精度を向上できる。また、本実施形態の熱硬化性樹脂組成物及び熱硬化性樹脂フィルムは、ポットライフが長いため、未硬化の状態で長期間保存しても接着力が低下しない。
【００２６】
（実施例）
以下、実施例に基づき本発明を具体的に説明する。
【００２７】
＜熱硬化性樹脂フィルムの作製＞
【実施例１】
【００２８】
熱硬化性樹脂として旭電化工業社製の固形タイプのビスフェノールＡ型エポキシ“ＥＸＡ８３０ＬＶＰ”（商品名）１００重量部と、硬化剤として群栄化学工業社製のビスフェノールＳ型ベンゾオキサジン（開環温度：１４０℃）１２５重量部と、溶媒としてイソプロピルアルコール５０重量部を混合して樹脂塗布液を作製した。次に、松尾産業社製の塗工機“新型Ｋコントロールコーター”（商品名）を用いて、上記樹脂塗布液を縦２０ｃｍ、横３０ｃｍ、厚さ４０μｍのポリエチレンテレフタレートフィルム上に塗工厚さが７５μｍとなるように塗布し、４０℃の恒温槽中で１２時間乾燥させて、乾燥後の厚さが５０μｍである本実施例の樹脂フィルムを作製した。作製した樹脂フィルムは透明であった。
【実施例２】
【００２９】
ビスフェノールＳ型ベンゾオキサジンに代えて、小西化学工業社製のビスフェノールＦ型ベンゾオキサジン（開環温度：１７５℃）１４５重量部を用いた以外は、実施例１と同様にして厚さ５０μｍの樹脂フィルムを作製した。作製した樹脂フィルムは透明であった。
【実施例３】
【００３０】
ビスフェノールＳ型ベンゾオキサジンに代えて、群栄化学工業社製のビスフェノールＡ型ベンゾオキサジン（開環温度：１９０℃）１６５重量部を用いた以外は、実施例１と同様にして厚さ５０μｍの樹脂フィルムを作製した。作製した樹脂フィルムは透明であった。
【００３１】
（比較例１）
熱硬化性樹脂として旭電化工業社製の固形タイプのビスフェノールＡ型エポキシ“ＥＸＡ８３０ＬＶＰ”（商品名）１００重量部と、味の素ファインケミカル社製のエポキシアミンアダクト硬化剤“ＰＮ４０”２０重量部と、溶媒としてイソプロピルアルコール５０重量部を混合して樹脂塗布液を作製した以外は、実施例１と同様にして厚さ５０μｍの樹脂フィルムを作製した。本比較例で使用した硬化剤は固形状であり、イソプロピルアルコールに溶解しなかったため、作製した樹脂フィルムの透明度は低かった。
【００３２】
（比較例２）
熱硬化性樹脂として旭電化工業社製の固形タイプのビスフェノールＡ型エポキシ“ＥＸＡ８３０ＬＶＰ”（商品名）１００重量部と、旭化成エポキシ社製のイミダゾール硬化剤“ＨＸ３９４１ＨＰ”２０重量部と、溶媒としてイソプロピルアルコール５０重量部を混合して樹脂塗布液を作製した以外は、実施例１と同様にして厚さ５０μｍの樹脂フィルムを作製した。作製した樹脂フィルムは透明であった。
【００３３】
上記実施例１〜３及び比較例１、２の樹脂フィルムの配合割合（重量部）を表１に示す。但し、表１では、ビスフェノールＡ型エポキシをエポキシ樹脂、ビスフェノールＳ型ベンゾオキサジンをオキサジンＳ、ビスフェノールＦ型ベンゾオキサジンをオキサジンＦ、ビスフェノールＡ型ベンゾオキサジンをオキサジンＡ、エポキシアミンアダクト硬化剤を硬化剤１、イミダゾール硬化剤を硬化剤２、イソプロピルアルコールをＩＰＡと表示した。
【００３４】
【表１】
2006083229.tif 000004
＜半導体素子と基板との接合＞
【実施例４】
【００３５】
半導体素子１個あたりのバンプ数が１２０個である８インチの厚さ２００μｍの半導体ウェハに、金バンプをピッチ１２０μｍで形成した。その後、この半導体ウェハのバンプ面に、実施例１で作製した厚さ５０μｍの樹脂フィルムを位置合わせして配置し、プレス装置を用いて半導体ウェハあたり４００ｋｇの荷重を加えて８０℃の温度で１分間プレスして半導体ウェハと樹脂フィルムとを接着した。プレス後の接着面を観察したところ、樹脂フィルムの厚さと金バンプの高さがほぼ等しくなっていることを確認した。この状態で、半導体ウェハをダイシングフィルム（厚さ：１２０μｍ、材質：ポリエステル）に貼り付け、ダイシングを行い、バンプ数１２０個、大きさ９ｍｍ角の半導体素子を形成した。
【００３６】
次に、厚さ４００μｍ、大きさ１５ｍｍ角、電極数１２０個、ピッチ１２０μｍの基板に、上記半導体素子を、アルテックス社製の超音波ボンダー“ＳＨ５０ＭＰ”を用いて接合した。接合条件は、ステージ温度６０℃、ヘッド温度１００℃、振幅３μｍ、接合荷重５０ｇ／バンプとした。なお、上記半導体素子及び上記基板には、図２で示したものと同様の認識マークがそれぞれ付されている。続いて、１５０℃の恒温槽を用いて２時間加熱して樹脂フィルムを硬化させて、半導体素子と基板とを接合した。
【実施例５】
【００３７】
実施例１の樹脂フィルムに代えて実施例２の樹脂フィルムを用い、また超音波ボンダーに代えて松下電器産業社製のフリップチップボンダー“ＦＣＢ−IIＭ”（商品名）を用いた以外は、実施例４と同様にして半導体素子と基板とを接合した。接合条件は、接合荷重５０ｇ／バンプ、基板温度６０℃、接合温度２３０℃、接合時間１０秒とした。
【実施例６】
【００３８】
実施例１の樹脂フィルムに代えて実施例３の樹脂フィルムを用い、また超音波ボンダーに代えて松下電器産業社製のフリップチップボンダー“ＦＣＢ−IIＭ”（商品名）を用いた以外は、実施例４と同様にして半導体素子と基板とを接合した。接合条件は、接合荷重５０ｇ／バンプ、基板温度６０℃、接合温度２５０℃、接合時間１０秒とした。
【００３９】
（比較例３）
実施例１の樹脂フィルムに代えて比較例１の樹脂フィルムを用いた以外は、実施例４と同様にして半導体素子と基板とを接合した。
【００４０】
（比較例４）
実施例２の樹脂フィルムに代えて比較例１の樹脂フィルムを用いた以外は、実施例５と同様にして半導体素子と基板とを接合した。
【００４１】
（比較例５）
実施例１の樹脂フィルムに代えて比較例２の樹脂フィルムを用いた以外は、実施例４と同様にして半導体素子と基板とを接合した。
【００４２】
上記実施例４〜６及び比較例３〜５で作製した接合体それぞれ１０００個について、認識不良の数及び導通不良の数を調査した。その判断基準は、半導体素子と基板との位置合わせの際にボンダーのカメラで半導体素子の認識マークが認識できなかった場合を認識不良と判断し、その後の接合を中止した。また、認識マークの認識はできたが、半導体素子と基板との接合体に通電しても導通が確保できなかった場合を導通不良と判断した。その結果を表２に示す。
【００４３】
【表２】
2006083229.tif 000005
【００４４】
表２から、実施例１〜３及び比較例２の透明な樹脂フィルムを用いた実施例４〜６及び比較例５の接合体では、認識不良、導通不良はいずれも発生しなかった。一方、比較例１の透明度が低い樹脂フィルムを用いた比較例３、４では、認識不良及び導通不良の合計がともに約半数となった。これは、比較例３、４で使用した樹脂フィルムの透明度が低かったため、ボンダーのカメラで半導体素子の認識マークが認識できない場合や、認識できても認識精度が低かったために位置合わせ精度が低下し、バンプと電極との位置にズレが生じたためと考えられる。
【００４５】
次に、実施例１〜３及び比較例２の透明な樹脂フィルムについてそのポットライフを測定した。測定方法は、それぞれの樹脂フィルムを接着した半導体素子を接着直後から２５℃の恒温槽中で保存した。その間、１週間経過ごとに恒温槽から各１０サンプルを取り出し、実施例４〜６及び比較例５と同様にして半導体素子と基板とを接合し、１個でも導通不良が発生した時をポットライフとした。その結果を表３に示す。なお、本実施例で使用した樹脂フィルムは、半導体素子に接着する約１時間前に作製したものである。
【００４６】
【表３】
2006083229.tif 000006
【００４７】
表３から、実施例１〜３の樹脂フィルムは、比較例２の樹脂フィルムに比べてポットライフを著しく延長できた。
【００４８】
なお、以上の実施例では、熱硬化性樹脂フィルムを用いた例を示したが、本実施形態の熱硬化性樹脂組成物を半導体基板に直接塗布する形態でも同様の結果が得られる。
【００４９】
以上のように、本実施形態の熱硬化性樹脂組成物及び熱硬化性樹脂フィルムは、樹脂の透明性とポットライフの長期化とを両立できるものである。このため、これらを用いて、例えば半導素子と基板とを接合する場合、接合不良の低減を図ることができる。
【００５０】
以上の実施例１〜６を含む本発明の実施形態に関し、さらに以下の付記を開示する。
【００５１】
（付記１）  熱硬化性樹脂と硬化剤とを含む熱硬化性樹脂組成物であって、
前記硬化剤は、オキサジン環又はオキサゾール環を含む化合物からなり、かつ前記熱硬化性樹脂に溶解可能であり、
前記熱硬化性樹脂組成物は、３０℃以上２４０℃以下の温度で硬化することを特徴とする熱硬化性樹脂組成物。
【００５２】
（付記２）  前記熱硬化性樹脂組成物は、１２０℃以上２４０℃以下の温度で硬化する付記１に記載の熱硬化性樹脂組成物。
【００５３】
（付記３）
前記硬化剤の重量割合は、前記熱硬化性樹脂１００重量部に対して、１００重量部以上２００重量部以下である付記１に記載の熱硬化性樹脂組成物。
【００５４】
（付記４）  前記熱硬化性樹脂は、エポキシ樹脂である付記１に記載の熱硬化性樹脂組成物。
【００５５】
（付記５）  前記硬化剤は、ビスフェノールＳ型ベンゾオキサジン、ビスフェノールＡ型ベンゾオキサジン及びビスフェノールＦ型ベンゾオキサジンから選ばれる少なくとも１つの化合物である付記１に記載の熱硬化性樹脂組成物。
【００５６】
（付記６）  付記１〜５のいずれかに記載の熱硬化性樹脂組成物をフィルム状に形成したことを特徴とする熱硬化性樹脂フィルム。
【図面の簡単な説明】
【００５７】
【図１】フィルム状の封止樹脂を用いた半導体素子と基板との接合方法の一連の工程を示す断面図である。
【図２】半導体素子の接合面を示す平面図（Ａ）と基板の接合面を示す平面図（Ｂ）である。
【図３】半導体素子と基板とを位置合わせしている状態を示す断面図である。
【符号の説明】
【００５８】
１１  半導体ウェハ
１２  バンプ
１３  封止樹脂フィルム
１４  ダイシングフィルム
１５  半導体素子
１６  基板
１７  認識マーク
１８  認識マーク
１９  半導体素子搭載エリア
２０  カメラ
【図１】
2006083229.tif 000007
【図２】
2006083229.tif 000008
【図３】
2006083229.tif 000009